(57)【特許請求の範囲】
【請求項１】
ｎ−エイコサンと、ｎ−オクタデカン、および／または、ｎ−ノナデカンを含むパラフィン系潜熱蓄熱材組成物であり、
１）ｎ−エイコサンを８３質量％以上、ｎ−オクタデカンを１３質量％以下、ｎ−ノナデカンを１７質量％以下の割合で含有し、ｎ−オクタデカンを含む場合にはｎ-オクタデカンを３質量％以上、ｎ−ノナデカンを含む場合にはｎ−ノナデカンを２質量％以上含有すること、
２）融点が、ｎ−エイコサンの融点より低いこと、
３）融解潜熱量が、ｎ−エイコサンの融解潜熱量より大きいこと、
を特徴とするパラフィン系潜熱蓄熱材組成物。
【請求項２】
ｎ−ノナデカンおよびｎ−オクタデカンを含む場合、
ｎ−ノナデカンと、ｎ−オクタデカンの含有量（質量％）が、下式（１）の関係にあることを特徴とする請求項１に記載のパラフィン系潜熱蓄熱材組成物。
０．５≦[ｎ−ノナタデカン含有量]／[ｎ−オクタデカン含有量]≦１０    （１）
【請求項３】
凝固点が、３０℃以上あること、
を特徴とする請求項１または請求項２に記載のパラフィン系潜熱蓄熱材組成物。
【請求項４】
融点と凝固点との差が３℃未満であることを特徴とする請求項１〜３のいずれか１項に記載のパラフィン系潜熱蓄熱材組成物。
【請求項５】
ｎ−エイコサンと、ｎ−オクタデカン、および／または、ｎ−ノナデカンを混合してなるパラフィン系組成物の潜熱蓄熱材としての使用であり、
前記パラフィン系組成物は、
１）ｎ−エイコサンを８３質量％以上、ｎ−オクタデカンを１３質量％以下、ｎ−ノナデカンを１７質量％以下の割合で含有し、ｎ−オクタデカンを含む場合にはｎ-オクタデカンを３質量％以上、ｎ−ノナデカンを含む場合にはｎ−ノナデカンを２質量％以上含有すること、
２）融点が、ｎ−エイコサンの融点より低いこと、
３）融解潜熱量が、ｎ−エイコサンの融解潜熱量より大きいこと、
を特徴とするパラフィン系組成物の潜熱蓄熱材としての使用。
【発明の詳細な説明】
【技術分野】
【０００１】
本発明は、ｎ−エイコサンを主成分とする相変化を伴うパラフィン系潜熱蓄熱材組成物に関する。さらに詳しくは、ｎ−エイコサンに炭素数が近接した２種の、ｎ−オクタデカン、および／または、ｎ−ノナデカンを特定量添加することにより、ｎ−エイコサンより低い融点を持ちながら、相転移挙動を制御し、潜熱蓄熱材の特性を改良したパラフィン系潜熱蓄熱材組成物に関する。
【背景技術】
【０００２】
近年、生活環境のエネルギー有効利用を目的に、液相と固相の相変化を伴う潜熱蓄熱材が、蓄熱式空調機器、蓄熱式建材、各種保温器具や装置、保冷剤などに用いられてきている。相変化を伴う潜熱を利用する方法は、相変化を生じる温度範囲で大熱量を貯蔵できること、蓄熱材容量の縮小化が可能なこと、蓄熱量が大きい割に大きな温度差が生じないため熱損失を少量に抑えられること等を特長とし、各種の潜熱蓄熱材が提案されている。
【０００３】
その代表例のひとつが、パラフィン系潜熱蓄熱材である。融点及び凝固点を生活温度領域（５〜３５℃）に有するノルマルパラフィン（以下、ｎ−パラフィンと記すことがある。）類からなる潜熱蓄熱材は、複雑な化学反応を経由せず石油留分から得ることができること、化学的に安定であること、腐食性がないこと等を特長とする。検討対象の中心は、炭素数１２〜２２の範囲のｎ−パラフィンで、特に融解熱の大きい偶数炭素数パラフィンを中心に、潜熱の有効利用や過冷却現象の抑制を目的に各種添加剤との調合が検討されている。
【０００４】
ｎ−エイコサンは、融解潜熱量が２４７Ｊ／ｇと大きく、潜熱蓄熱材として優れた特性を有している。しかし、融点が３７℃（文献値）と蓄熱材として使用するには若干高く、単一成分で蓄熱材として使用すると大幅な過冷却を起こす場合がある。
【０００５】
ｎ−パラフィン系の蓄熱材として、特許文献１には、ｎ−ヘキサデカンとｎ−テトラデカンの混合物からなり、重量部で９９：１〜６５：３５の配合割合で、融点が９〜１７℃の蓄熱材が開示されている。しかしながら、特許文献１では、ｎ−ヘキサデカンとｎ−テトラデカンの配合比を変更することにより融点や所定の温度領域での吸熱量等の特性調整が可能であることが示されているが、ｎ−エイコサンの使用や、融解潜熱量を含めた制御についての開示はない。
【０００６】
特許文献２には、実質的に炭素数１３〜１６の範囲のノルマルパラフィン成分の混合物からなる蓄熱材であって、偶数炭素数のパラフィン混合物、または、奇数炭素数のパラフィン混合物において、重量で各成分を１０：９０〜９０：１０の割合で配合した場合、凝固点、融点の特性調整が可能であることが示されている。しかしながら、特許文献２では、融解潜熱量を含めた制御についての開示はなく、偶数（Ｃｎ）、奇数（Ｃｎ+１）、偶数（Ｃｎ+２）の３成分系については、１例のみ同様の検討結果が開示されているが、融解潜熱量を含めた制御についての開示はなく、ｎ−エイコサンを含むものでもない。
【０００７】
特許文献３には、ｎ−ヘキサデカン、ｎ−ペンタデカン、ｎ−テトラデカンから選択される１種または複数種からなるｎ−パラフィン（組成物）と、Ｃ８分の長さの側鎖を有する直鎖状低密度ポリエチレン等から選択されるゲル化剤とを含むゲル状物からなる蓄熱材が開示されている。しかしながら、特許文献３は、ｎ−エイコサンを含むものではなく、ｎ−パラフィン混合物間での融解潜熱量を含めた制御についての開示もない。
【０００８】
特許文献４には、ｎ−ヘプタデカン、ｎ−オクタデカン、ｎ−ノナデカンの３種からなるｎ−パラフィン組成物が開示されている。特許文献４では、上記成分の特定配合比において、２００Ｊ／ｇを超える潜熱量を維持することが示されているが、ｎ−エイコサンを含むものではない。
【０００９】
特許文献５には、炭素数が１６〜２０の範囲にある複数種のｎ−パラフィンを使用したパラフィン系潜熱蓄熱材を開示されている。しかしながら、特許文献５では、ｎ−エイコサンを主成分とする高潜熱融解量を有する組成物の開示はない。
特許文献６には、特定の界面活性剤の添加により、ｎ−エイコサン等のｎ−パラフィンと水のエマルジョンとした潜熱蓄熱材組成物が開示されている。しかしながら、特許文献６では、ｎ−エイコサン単独、またはｎ−エイコサンとｎ−ペンタデカン混合系でエマルジョンの乳化安定性が良好であることが開示されるものの、ｎ−エイコサンと他のパラフィン成分とを特定の配合比で混合することにより融解潜熱量を高く保持しながら、融点を低くできることについては何ら記載されていない。
【００１０】
以上のように、ｎ−エイコサンの融解潜熱量の大きさを生かし、融点の低下と過冷却を抑制する技術の提案は、いまだ、不足している。
なお、パラフィン系潜熱蓄熱材組成物の融解潜熱量としては、一般的には、２００Ｊ／ｇ以上が好ましいとされ、融解潜熱量が２００Ｊ／ｇ未満であると、有効な潜熱量（蓄熱量）が小さく、冷暖房用途や建築物への保温・保冷用途、室内と室外間の温度遮蔽機能材、日用品および衣料品等の夏場の冷涼感や冬季の保温機能の機能材、冷蔵保管容器、冷熱搬送媒体、凍結防止剤などとして用いた場合に十分な効果を発揮することができなくなる場合がある。
【先行技術文献】
【特許文献】
【００１１】
【特許文献１】特開平０５−２１４３２９号公報
【特許文献２】特開平０６−２３４９６７号号公報
【特許文献３】特開２００６−３１６１９４号公報
【特許文献４】特開２００６−３２１９４９号公報
【特許文献５】特開２００５−３０７３８１号公報
【特許文献６】特開２００４−１４３２２９号公報
【発明の概要】
【発明が解決しようとする課題】
【００１２】
本発明は、上記に鑑みてなされたものであって、偶数炭素数ｎ−パラフィン並みの大きな融解潜熱量を維持したまま、相転移挙動を制御し、潜熱蓄熱材としての特性を改良したパラフィン系潜熱蓄熱材組成物を提供することを目的とする。
【課題を解決するための手段】
【００１３】
本発明者らは、上記目的を達成するために鋭意検討した結果、ｎ−エイコサンに、炭素数が近接した２種の、炭素数が偶数、および／または、奇数のｎ−パラフィンを特定量添加することにより、偶数炭素数ｎ−パラフィン並みの大きな融解潜熱量を維持したまま、融点および凝固点等の相転移挙動を制御し、潜熱蓄熱材特性を改良できることを見出し、本発明を完成するに至った。
【００１４】
すなわち、本発明のパラフィン系潜熱蓄熱材組成物は、ｎ−エイコサンと、ｎ−オクタデカン、および／または、ｎ−ノナデカンを含むパラフィン系潜熱蓄熱材組成物であり、１）ｎ−エイコサンを８３質量％以上、ｎ−オクタデカンを１３質量％以下、ｎ−ノナデカンを１７質量％以下の割合で含有すること、２）融点が、ｎ−エイコサンの融点より低いこと、３）融解潜熱量が、２３０Ｊ／ｇ以上であること、を特徴とする。
【００１５】
また、本発明のパラフィン系潜熱蓄熱材組成物は、上記発明において、ｎ−ノナデカンおよびｎ−オクタデカンを含む場合、ｎ−ノナデカンと、ｎ−オクタデカンの含有量（質量％）が、下式（１）の関係にあることを特徴とする。
０．５≦[ｎ−ノナデカン含有量]／[ｎ−オクタデカン含有量]≦１０    （１）
【００１６】
また、本発明のパラフィン系潜熱蓄熱材組成物は、上記発明において、凝固点が、３０℃以上あること、を特徴とする。
【００１７】
また、本発明のパラフィン系潜熱蓄熱材組成物は、上記発明において、融点と凝固点との差が３℃未満であることを特徴とする。
【００１８】
また、本発明のパラフィン系組成物の潜熱蓄熱材としての使用は、ｎ−エイコサンと、ｎ−オクタデカン、および／または、ｎ−ノナデカンを混合してなるパラフィン系組成物の潜熱蓄熱材としての使用であり、前記パラフィン系組成物は、１）ｎ−エイコサンを８３質量％以上、ｎ−オクタデカンを１３質量％以下、ｎ−ノナデカンを１７質量％以下の割合で含有すること、２）融点が、ｎ−エイコサンの融点より低いこと、３）融解潜熱量が、２３０Ｊ／ｇ以上であること、を特徴とする。
【発明の効果】
【００１９】
本発明のパラフィン系潜熱蓄熱材組成物は、ｎ−エイコサンと比較して融解潜熱量を大きく減ずることなく、融点や凝固点を蓄熱材として好ましい範囲に調整がなされている。融点や凝固点の調整は、ｎ−エイコサンと近接した炭素数のｎ−パラフィンを特定量配合することにより行うことができるので、パラフィン系潜熱蓄熱材の特長が維持されている。また、本発明に係るパラフィン系組成物の潜熱蓄熱材としての使用により（マイクロカプセルのコア材としての使用を含む）、各種蓄熱機器、蓄熱容器、蓄熱材の設計が可能となる。
【図面の簡単な説明】
【００２０】
【図１】図１は、ｎ−エイコサン（Ｃ２０）、ｎ−オクタデカン（Ｃ１８）、ｎ−ノナデカン（Ｃ１９）、混合系における本発明のパラフィン系潜熱蓄熱材組成物の組成領域を示す図である。
【図２】図２は、ｎ−エイコサン（Ｃ２０）、ｎ−オクタデカン（Ｃ１８）、ｎ−ノナデカン（Ｃ１９）、混合系における本発明のパラフィン系潜熱蓄熱材組成物の組成領域の要部拡大図である。
【発明を実施するための形態】
【００２１】
＜パラフィン系潜熱蓄熱材組成物＞
本発明にかかるパラフィン系潜熱蓄熱材組成物は、主成分であるｎ−エイコサン（Ｃ２０）に加えて、ｎ−エイコサンに炭素数が近接した、炭素数が偶数のｎ−オクタデカン（Ｃ１８）、および／または、炭素数が奇数のｎ−ノナデカン（Ｃ１９）を含有してなる。また、本発明のパラフィン系潜熱蓄熱材組成物は、本発明の効果を損なわない範囲で、その他の化合物、例えば、ｎ−パラフィンを製造する際に混入するアルコールや、ｎ−パラフィン以外の炭化水素、炭素数がＣ１８〜２０以外のｎ−パラフィンを含有することがある。
具体的には、本発明にかかるパラフィン系潜熱蓄熱材組成物は、ｎ−エイコサンと、ｎ−オクタデカンとを混合してなるもの、ｎ−エイコサンと、ｎ−ノナデカンとを混合してなるもの、または、ｎ−エイコサンと、ｎ−オクタデカンと、ｎ−ノナデカンとを混合してなるものである。
【００２２】
本発明において、ｎ−パラフィンとして、精留による精製ｎ−パラフィン（Ｃ２０、Ｃ１９、Ｃ１８）を原料として組成物を製造する場合は、精留工程上の制約から含有されることになる、若干量の近接炭素数からなる不純物の存在を、格別、考慮する必要はない。本発明で規定する配合によって得る組成物中においては、ｎ−エイコサン、ｎ−ノナデカン、および／または、ｎ−オクタデカンで構成される組成物部分で潜熱蓄熱材として機能が確保できるためである。また、精製アルコールの脱水反応により得られるｎ−パラフィン、フィッシャートロプス（ＦＴ）合成反応により得られるｎ−パラフィンも同様である。
例えば、市販される、これらのｎ−エイコサンは、若干量の近接炭素数のパラフィン、オレフィン、アルコールを不純物として含有するが、本発明に係る組成物においては、その不純物中のｎ−ノナデカン、ｎ−オクタデカンは本発明にかかる有効成分として機能し、その他の成分は、本発明の効果を大きく損なうことはない。
【００２３】
＜ｎ−エイコサン（Ｃ２０）＞
本発明のパラフィン系潜熱蓄熱材組成物におけるｎ−エイコサンの含有量としては、パラフィン系潜熱蓄熱材組成物１００質量％中、８３質量％以上である。ｎ−エイコサンの含有量が８３質量％未満であると、２３０Ｊ／ｇ以上の融解潜熱量を得ることができず、高融解潜熱量の利用が困難となる。好ましくは、８９質量％以上である。
【００２４】
＜ｎ−オクタデカン（Ｃ１８）＞
本発明のパラフィン系潜熱蓄熱材組成物におけるｎ−オクタデカンの含有量としては、パラフィン系潜熱蓄熱材組成物１００質量％中、１３質量％以下である。ｎ−オクタデカンの含有量が１３質量％を超えると、２３０Ｊ／ｇ以上の融解潜熱量を得ることができず、高融解潜熱量の利用が困難となる。
また、本発明のパラフィン系潜熱蓄熱材が、ｎ−エイコサンと、ｎ−オクタデカンとを混合してなる場合、ｎ−オクタデカンの含有量は、３質量％以上である。ｎ−オクタデカンを３質量％以上含有することにより、本発明のパラフィン系潜熱蓄熱材の融点を降下し、かつ凝固点を上昇させることができる。ｎ−オクタデカンの含有量は、４質量％以上であることが好ましく、５質量％以上とすることがさらに好ましい。
【００２５】
＜ｎ−ノナデカン（Ｃ１９）＞
本発明のパラフィン系潜熱蓄熱材組成物におけるｎ−ノナデカンの含有量としては、パラフィン系潜熱蓄熱材組成物１００質量％中、１７質量％以下である。ｎ−ノナデカンの含有量が１７質量％を超えると、２３０Ｊ／ｇ以上の融解潜熱量を得ることができず、高融解潜熱量の利用が困難となる。
また、本発明のパラフィン系潜熱蓄熱材が、ｎ−エイコサンと、ｎ−ノナデカンとを混合してなる場合、ｎ−ノナデカンの含有量は、２質量％以上である。ｎ−ノナデカンを２質量％以上含有することにより、本発明のパラフィン系潜熱蓄熱材の融点を降下し、かつ凝固点を上昇させることができる。ｎ−ノナデカンの含有量は、３質量％以上であることが好ましく、５質量％以上とすることがさらに好ましい。
【００２６】
＜ｎ−オクタデカン（Ｃ１８）とｎ−ノナデカン（Ｃ１９）の配合比＞
本発明に係るパラフィン系潜熱蓄熱材組成物において、ｎ−オクタデカンとｎ−ノナデカンを含む場合、ｎ−ノナデカンと、ｎ−オクタデカンの含有量（質量％）が、下式（１）の関係にあると、優れた融解潜熱量を保持し、融点および凝固点のバランスに優れた組成物が得られるので、好ましい。その理由は明らかではないが、本発明者らは、炭素数が偶数と偶数との関係にあるｎ−オクタデカンとｎ−エイコサンとの相互作用と、炭素数が奇数と偶数との関係にあるｎ−ノナデカンとｎ−エイコサンとの相互作用と、のバランスが関係していると考えている。
【００２７】
０．５≦[ｎ−ノナデカン含有量]／[ｎ−オクタデカン含有量]≦１０    （１）
【００２８】
本発明に係るパラフィン系潜熱蓄熱材組成物が、ｎ−エイコサン、ｎ−オクタデカン、及び、ｎ−ノナデカンを混合してなる場合、ｎ−エイコサンを８３〜９８質量％、ｎ−オクタデカンを１〜１３質量％、ｎ−ノナデカンを１〜１６質量％の割合で配合することが好ましい。配合量は、ｎ−エイコサンを８５〜９５質量％、ｎ−オクタデカンを２〜１０質量％、ｎ−ノナデカンを２〜１３質量％の割合で配合することがさらに好ましい。
【００２９】
本発明に係る、ｎ−エイコサン（Ｃ２０）、ｎ−オクタデカン（Ｃ１８）、ｎ−ノナデカン（Ｃ１９）、混合系における組成領域の概要を、三角グラフで示すと、図１中の影付き領域となる。図２は、図１の要部の拡大図である。なお、図２中の角括弧付き数字（［１］〜［５］）は、後述する実施例の番号に対応し、丸括弧付き数字（（１）〜（６））は、後述する比較例の番号に対応する。当該領域で、優れた特性が得られる理由は明らかではないが、本発明者らは、近接する、炭素数が偶数のｎ−パラフィンと、炭素数が奇数のｎ−パラフィン（ｎ−オクタデカンとｎ−ノナデカン間、ｎ−ノナデカンとｎ−エイコサン間）の、融解、凝固における相転移過程における相互作用によるものと考えている。
【００３０】
また、本発明のパラフィン系潜熱蓄熱材組成物の融点は、ｎ−エイコサンの融点より低いものである。実際に蓄熱材を使用する際に最適とされる融点は用途により異なるが、ｎ−エイコサンの融点より低いことにより、使用時により効果的な融解温度を持つ蓄熱材を設計することが可能となる。
【００３１】
また、本発明のパラフィン系潜熱蓄熱材組成物は、凝固点が３０℃以上であることが好ましい。凝固点が３０℃以上であることにより、蓄熱材を凝固させる際に実際の使用温度より必要以上に蓄熱材を冷却することなく凝固させることが可能となる。
【００３２】
＜その他の成分＞
本発明に係るパラフィン系潜熱蓄熱材組成物中は、上記のｎ−パラフィンに加えて、本発明の目的を損なわない範囲において、（ｉ）炭素数１８〜２０以外の炭素数のｎ−パラフィン；（ｉｉ）イソパラフィン、オレフィン、ナフテン、芳香族化合物；（ｉｉｉ）ｎ−パラフィンを製造する際に混入するアルコールなどの成分を含有しても良い。
また、本発明のパラフィン系潜熱蓄熱材組成物を用いて加工製品を製造する際に添加（外添）できるものとしては、（ｉ）樹脂モノマー、重合剤、界面活性剤等のマイクロカプセル等の応用製品を製造する際に用いる物質；（ｉｉ）酸化防止剤、紫外線吸収剤等の通常用いられる添加剤；（ｉｉｉ）比重調整剤、顔料や染料等の着色剤、芳香剤、ゲル化剤等の添加剤；などが挙げられる。
【００３３】
＜長鎖パラフィンの添加＞
本発明に係るｎ−パラフィン組成物は、ｎ−エイコサン（Ｃ２０）を最大鎖長とするｎ−パラフィン系組成物であり、他に存在するｎ−パラフィンは、実質的に、ｎ−オクタデカン（Ｃ１８）、および／または、ｎ−ノナデカン（Ｃ１９）であることが好ましい。本発明者らの検討によれば、長鎖パラフィン、例えば、本発明のパラフィン系潜熱蓄熱材組成物とＣ２１以上の長鎖パラフィンとが混合された場合、本発明のパラフィン系潜熱蓄熱材組成物と長鎖パラフィンとの融解等の相転移における相互作用は、本発明のパラフィン系潜熱蓄熱材組成物の融解潜熱を大きく減少させる。そして、Ｃ２１以上の長鎖パラフィンには、直鎖状ポリエチレンの重合部分中の結晶部分などの長鎖パラフィン構造を持つ物を含む。本発明に係るパラフィン系組成物の潜熱蓄熱材としての使用にあたっては、Ｃ２１以上の長鎖パラフィンとの相互作用を可能な限り避けることが好ましい。
【００３４】
＜用語の定義＞
＜融解潜熱量（融解熱）＞
本発明における融解潜熱量（融解熱）とは、固相から液相へ相転移する際に伴う潜熱量であり、本発明においてはＤＳＣサーモグラムに現れる融解（吸熱）ピークの熱量を指し、ＤＳＣサーモグラムが複数のピークを示す場合には、２８℃以上の融点を有し、最も大きな熱量を有するピーク（主ピーク）の熱量を意味する。本発明に係るパラフィン系潜熱蓄熱材組成物の融解潜熱量は、例えば、示差走査熱量計（セイコーインスツルメンツ社製ＤＳＣ７０２０）を用いて、−３０℃まで冷却したパラフィン系蓄熱材組成物を、昇温速度１０℃／分にて測定した際の、ＤＳＣサーモグラム上の融解ピークから求めることができる。
【００３５】
＜融点＞
本発明における融点とは、示差走査熱量計（例えば、セイコーインスツルメンツ社製ＤＳＣ７０２０）を用いて、−３０℃まで冷却したパラフィン系蓄熱材組成物を、昇温速度１０℃／分で加熱したときに得られたＤＳＣサーモグラムの融解（吸熱）ピークの最大傾斜の接線がベースラインと交わる点の温度をいう。パラフィン系潜熱蓄熱材組成物（ノルマルパラフィン組成物）の融点は、多成分を含む組成物である場合にも通常１点で表すことができるが、２つ以上のピークが現れる場合は、２８℃より高温側に現れ、かつ最も大きな熱量を有するピーク(主ピーク）の最大傾斜の接線がベースラインと交わる点の温度を言う。
【００３６】
＜凝固点＞
本発明における凝固点とは、示差走査熱量計（例えば、セイコーインスツルメンツ社製ＤＳＣ７０２０）を用いて、７０℃まで加熱したパラフィン系蓄熱材組成物を、降温速度１０℃／分で冷却したときに得られたＤＳＣサーモグラムの凝固（発熱）ピークの最大傾斜の接線がベースラインと交わる点の温度をいう。パラフィン系潜熱蓄熱材組成物（ノルマルパラフィン組成物）の凝固点は、多成分を含む組成物である場合にも通常１点で表すことができるが、２つ以上のピークが現れる場合は、２８℃より高温側に現れ、かつ最も大きな熱量を有するピーク(主ピーク）の最大傾斜の接線がベースラインと交わる点の温度を言う。
【００３７】
＜凝固熱＞
本発明における凝固熱とは、液相から固相へ相転移する際に伴う潜熱量であり、ＤＳＣサーモグラムに現れる凝固（発熱）ピークの熱量を指し、ＤＳＣサーモグラムが複数のピークを示す場合には、２８℃以上の凝固点を有し、最も大きな熱量を有するピーク（主ピーク）の熱量を意味する。
本発明に係るパラフィン系潜熱蓄熱材組成物の凝固熱は、例えば、示差走査熱量計（セイコーインスツルメンツ社製ＤＳＣ７０２０）を用いて、７０℃まで加熱したパラフィン系蓄熱材組成物を、降温速度１０℃／分にて測定した際の、ＤＳＣサーモグラム上の凝固ピークから求めた。
【００３８】
＜融点と凝固点の差＞
融点と凝固点との差とは、融点及び凝固点のいずれか高い方の温度から低い方の温度を差し引いた値（「融点及び凝固点のいずれか高い方の温度」−「融点及び凝固点のいずれか低い方の温度」）を示す。
融点と凝固点との差としては、特に制限はなく、目的に応じて適宜選択することができるが、５℃以下が好ましく、４℃以下がより好ましく、３℃以下が特に好ましい。
融点と凝固点との差が５℃より大きいと、作動温度範囲が広くなりすぎて使用目的とする温度域での効率の良い潜熱の吸収および放出が困難となることがある。一方、融点と凝固点との差が、４℃以下又は３℃以下であると、狭い温度範囲で大量の潜熱の吸収・放出を繰り返し利用できる点で有利である。
【実施例】
【００３９】
以下に、実施例を挙げて本発明を更に詳しく説明するが、本発明は下記の実施例に何ら限定されるものではない。
【００４０】
（実施例１〜５および比較例１〜６）
ｎ−エイコサン（ＳＩＧＭＡ-ＡＬＤＲＩＣＨ製試薬９９％グレード）、ｎ−オクタデカン（東京化成工業製試薬ＧＲ級）及びｎ−ノナデカン（東京化成工業製試薬ＧＲ級）を、所定量配合して、実施例１〜５および比較例１〜６のパラフィン系潜熱蓄熱材組成物を調製した。試薬の純度は９９％程度であるので、各組成をカスクロマトフィー分析し、ピーク面積から組成物組成を確認した。各組成物について融点、融解潜熱量、凝固点、凝固熱を測定した。結果を表１、図２に示す。
【００４１】
表１、および、図２の結果から、本発明の組成条件を充足する実施例に係る組成物が、充足しない比較例の組成物と比べて、２３０Ｊ／ｇを超える大きな融解潜熱、ｎ−エイコサンより低い融点、および、ｎ−エイコサンより小さな過冷却度、すなわち、融点と凝固点の差を有していることが分かる。
【００４２】
【表１】
0006054814.tif 000002
【００４３】
本発明のパラフィン系潜熱蓄熱材組成物は、大きな融解潜熱量を有しながら、融点や凝固点を蓄熱材として好ましい範囲に調整がなされている。また、調整は、近接した炭素数のｎ−パラフィンの特定配合により行われるので、パラフィン系潜熱蓄熱材の特長が維持されている。また、本発明に係るパラフィン系組成物の潜熱蓄熱材としての使用により（マイクロカプセルのコア材としての使用を含む）、各種蓄熱機器、蓄熱容器、蓄熱材の設計が可能となる。
【産業上の利用可能性】
【００４４】
本発明のパラフィン系潜熱蓄熱材組成物は、特に、建築物への保温保冷および室内と室外間の温度遮蔽機能の追加や、日用品および衣料品等の夏場の冷涼感や冬季の保温機能の付与などに用いる蓄熱材として好適である。
【図１】
0006054814.tif 000003
【図２】
0006054814.tif 000004